(57)【特許請求の範囲】
【請求項１】
未処理のままでは高温水中において応力腐食割れを生じ易い表面を有する金属基体を含む水冷型原子炉又は関連設備用の金属部品において、
前記金属基体の前記表面の腐食電位を前記応力腐食割れが起こる臨界電位よりも低いレベルにまで低下させるため、前記金属基体の前記表面に酸化剤の供給速度を制限する多孔質の電気絶縁材から成る被膜が設けられていることを特徴とする金属部品。
【請求項２】
前記電気絶縁材がジルコニアから成る請求項１記載の金属部品。
【請求項３】
前記ジルコニアがイットリアで安定化されている請求項２記載の金属部品。
【請求項４】
前記電気絶縁材がアルミナから成る請求項１記載の金属部品。
【請求項５】
前記金属部品がステンレス鋼又はその他の原子炉構造材料で作られている請求項１記載の金属部品。
【請求項６】
前記被膜が更に酸化亜鉛を有している請求項１記載の金属部品。
【請求項７】
前記電気絶縁材が前記金属基体の前記表面上に溶射された粒子で構成されている請求項１記載の金属部品。
【請求項８】
原子炉の運転に際して応力腐食割れを生じ易く、かつ前記応力腐食割れを低減させるための処理を受けた金属部品を含む水冷型原子炉において、前記金属部品の各々が請求項１に記載の構造を有することを特徴とする原子炉。
【発明の詳細な説明】
【０００１】
【発明の分野】
本発明は、高温水に暴露される部品の腐食電位を低下させる技術に関するものである。ここで言う「高温水」とは、約１００℃以上の温度を有する水、蒸気、又はそれから生じた復水を意味する。高温水は、水脱気装置、原子炉及び蒸気駆動式発電機のごとき各種の公知装置において見出すことができる。
【０００２】
【発明の背景】
原子炉は発電用途、研究用途及び推進用途のために使用されている。原子炉圧力容器内には、炉心から熱を除去するための原子炉冷却材（すなわち水）が含まれている。それぞれの配管系統により、加熱された水又は蒸気が蒸気発生器又はターピンに運ばれ、そして再循環水又は給水が圧力容器に戻される。圧力容器の運転圧力及び温度は、沸騰水型原子炉（ＢＷＲ）の場合において約７ＭＰａ及び２８８℃であり、また加圧水型原子炉（ＰＷＲ）の場合において約１５ＭＰａ及び３２０℃である。ＢＷＲ及びＰＷＲのいずれにおいて使用される材料も、様々な負荷条件、環境条件及び放射線条件に耐え得るものでなければならない。
【０００３】
高温水に暴露される材料の実例としては、炭素鋼、合金鋼、ステンレス鋼、ニッケル基合金、コバルト基合金及びジルコニウム基合金が挙げられる。水冷型原子炉において使用されるこれらの材料は綿密に選択されかつ処理されるにもかかわらず、高温水に暴露された材料には腐食が起こる。かかる腐食は、応力腐食割れ、隙間腐食、摩耗腐食、圧力逃がし弁の固着、及びγ線を放出する60Ｃｏ同位体の蓄積のごとき様々な問題の原因となる。
【０００４】
応力腐食割れ（ＳＣＣ）は、高温水に暴露される原子炉部品（例えば、構造部材、配管、留め金具及び溶接部）において起こる公知の現象である。ここで言う「ＳＣＣ」とは、静的又は動的な引張応力と亀裂の先端における腐食との組合せによって成長する割れを意味する。原子炉部品は、例えば、熱膨張率の差、原子炉冷却水の閉込めのために必要な運転圧力、及びその他の原因（例えば、溶接、冷間加工及びその他の非対称的な金属処理に伴う残留応力）に由来する様々な応力を受け易い。更にまた、水の化学的性質、溶接、隙間の幾何学的形状、熱処理及び放射線がＳＣＣに対する部品金属の感受性を増大させることもある。
【０００５】
炉水中に酸素が約１〜５ｐｐｂ若しくはそれ以上の濃度で存在する場合にＳＣＣがより早い速度で起こることは良く知られている。また、炉水の放射線分解によって酸素、過酸化水素および短寿命のラジカルのごとき酸化性化学種を生成させる高レベルの放射線束中においてはＳＣＣが更に増加する。かかる酸化性化学種は金属の電気化学的腐食電位（ＥＣＰ）を上昇させる。電気化学的腐食は、金属表面上のアノード領域からカソード領域に電子が流れることによって引起こされる。ＥＣＰは腐食現象の起こり易さを示す熱力学的傾向の尺度であって、例えばＳＣＣ、腐食疲労、腐食被膜の肥厚および全体腐食の速度を決定する際の基本パラメータである。
【０００６】
腐食電位がＢＷＲ環境中におけるＳＣＣ感受性を制御する際の主要な変数であることは明確に証明されている。図１は、０．１〜０．５μＳ／ｃｍの溶液導電率を有する２８８℃の水中において２７．５〜３０ＭＰａ√ｍで炉内増感された３０４ステンレス鋼に関し、亀裂成長速度の観測値及び予測値を腐食電位の関数として示したものである。高い腐食電位及び亀裂成長速度におけるデータ点は、試験用又は商業用原子炉における照射水化学条件に対応している。
【０００７】
腐食電位（又は混合電位）は電解液中に配置された金属表面上における各種の酸化及び還元反応の速度論的パランスを表すものであって、それは溶存酸素のごとき酸化剤の濃度を減少させることによって低下させることができる。図２は、白金又はパラジウムのごとき触媒活性表面上におけるＨ2 とＯ2 との相互作用を示すＥ（電位）対ｌｏｇ｜ｉ｜（電流密度の絶対値）曲線のグラフである。ｉ0 は交換電流密度であって、これは反応の可逆性の尺度である。ｉ0 より高いレベルにおいて、活性化分極（ターフェル挙動）が傾斜した直線領域で示されている。ｉL は金属表面への酸素拡散に関する制限された電流密度を表していて、これは物質移動速度（例えば、酸素濃度、温度、及び対流）と共に変化する。酸素及び水素を含有する高温水中における腐食電位は、Ｏ2 還元曲線（Ｏ2 ＋２Ｈ2 Ｏ＋４ｅ- →４ＯＨ- ）とＨ2 酸化曲線（Ｈ2 →２Ｈ+ ＋２ｅ- ）との交点によって支配されるのが通例であって、速度の小さい金属溶解は一般に小さな役割しか演じない。
【０００８】
例えば溶存酸素濃度そのものに比べて腐食電位が根本的に重要であることは図３に示されている。この図によれば、ひとたび過剰水素条件が達成されれば、Ｐｄ被覆ＣＴ試験片の亀裂成長速度は比較的高い酸素濃度が存在するにもかかわらず劇的に低下するのである。図３は増感３０４ステンレス鋼のＰｄ被覆ＣＴ試験片に関し亀裂の伸長量を時間に対してプロットしたグラフであって、約４００ｐｐｂの酸素を含有する２８８℃の水中において約０．１μＭのＨ2 ＳＯ4 の存在下で亀裂成長の促進が起こることを示している。ＣＴ試験片はＰｄで被覆されていたから、過剰水素条件への変化は腐食電位及び亀裂成長速度の低下をもたらした。
【０００９】
ＢＷＲにおいては、炉心内における一次冷却水の放射線分解の結果、少量の水が分解してＨ2 、Ｈ2 Ｏ2 、Ｏ2 、酸化性ラジカル及び還元性ラジカルのごとき生成物を生じる。定常運転条件の下では、再循環する水中においてはＯ2 、Ｈ2 Ｏ2 及びＨ2 の濃度がほぼ平衡に達し、またタービンに送られる蒸気中においてはＯ2 及びＨ2 の濃度がほぼ平衡に達する。このような濃度のＯ2 、Ｈ2 Ｏ2 及びＨ2 は酸化性を示すのであって、その結果として感受性を有する構造材料の粒間応力腐食割れ（ＩＧＳＣＣ）を促進する条件が生じることがある。感受性材料のＩＧＳＣＣを低減させるために使用される方法の１つは水素水化学（ＨＷＣ）技術の使用であって、それによればＢＷＲ環境の酸化性がより還元性の状態に変化する。このような効果は、原子炉への給水に水素ガスを添加することによって達成される。かかる水素が圧力容器に到達すると、それは放射線分解によって生成された酸化性化学種と一様にかつ金属表面上で反応して水を再生し、それによって金属表面付近の水中に溶解した酸化性化学種の濃度を低下させる。このような再結合反応の速度は局部的な放射線の場、水の流量及びその他の変量に依存する。
【００１０】
注入された水素は水中における酸化性化学種（例えば溶存酸素）のレベルを低下させ、その結果として水中における金属のＥＣＰを低下させる。しかしながら、水の流量の変動及び中性子やγ線の被照射時間や強度のごとき要因のため、酸化性化学種の生成量は原子炉によって異なる。それ故、高温水中におけるＩＧＳＣＣを防止するためＥＣＰを臨界電位未満に維持するのに十分な程度にまで酸化性化学種のレベルを低下させるために必要な水素の量は一定しなかった。ここで言う「臨界電位」とは、標準水素電極（ｓｈｅ）目盛に基づいて表わした場合に約−０．２３０〜−０．３００Ｖの範囲内の腐食電位を意味する。ＥＣＰが臨界電位よりも高い系中においてはＩＧＳＣＣが早い速度で進行し、またＥＣＰが臨界電位よりも低い系中においてはＩＧＳＣＣが実質的に遅い速度で進行するか、あるいは全く進行しない（図１参照）。酸素のごとき酸化性化学種を含有する水はそれに暴露される金属のＥＣＰを臨界電位以上に上昇させるのに対し、酸化性化学種をほとんど若しくは全く含有しない水はＥＣＰを臨界電位未満に低下させる。
【００１１】
腐食電位を低下させるための初期のアプローチは、比較的多量の溶存水素を添加することに集中していた。かかる溶存水素の添加により、炉心の外側の水中における溶存酸化濃度を約２００ｐｐｂから５ｐｐｂ未満にまで低下させることができ、その結果として腐食電位は約＋０．０５Ｖshe から−０．２５Ｖshe 以下に変化することが判明した。このようなアプローチは水素水化学技術と呼ばれ、そして国内及び海外のＢＷＲにおいて商業的に使用されている。酸化性化学種を含有する炉水と接触するステンレス鋼及びその他の構造材料の腐食電位は、一般に、給水中に水素を注入することによって臨界電位未満に低下させることができる。給水への適切な水素添加速度を求めるため、ＩＧＳＣＣを阻止するために必要な条件を原子炉内の特定の部位について設定することができる。原子炉系内の部位に応じ、必要な水素添加レベルは異なる。炉心の高い放射線束の存在下、あるいは酸化性の陽イオン不純物（例えば、第二銅イオン）の存在下においては、ＥＣＰを低下させるため遥かに高い水素注入レベルが必要である。
【００１２】
（１８〜２０％のＣｒ、８〜１０．５％のＮｉ及び２％のＭｎを含有する）３０４ステンレス鋼及びＢＷＲにおいて使用されるその他全ての構造材料のＩＧＳＣＣは、それらのＥＣＰを−０．２３０Ｖshe より低い値に低下させることによって低減させ得ることが証明されている。このような目的を達成するために有効な方法は、ＨＷＣ技術を使用することである。しかしながら、ＥＣＰを臨界電位未満に低下させるために要求されることのある高レベル（例えば、炉水中において約２００ｐｐｂ以上）の水素の添加は、蒸気中への短寿命の16Ｎ化学種の取込みの結果として蒸気駆動タービン区域により高い放射線レベルをもたらすことがある。多くのＢＷＲについて述べれば、圧力容器の内部部品のＩＧＳＣＣを低減させるために必要な水素添加量は主蒸気管路放射線モニターの測定値を５〜８倍に増加させる。このような主蒸気管路放射線の増加は許容し得ないほどに高い環境線量率をもたらすことがあるが、これは遮蔽及び放射線被曝管理のために多大の投資を必要とすることがある。それ故、最近の研究においては、主蒸気の放射線量率の増加を最少限に抑えながらＨＷＣ技術の利益を得るために必要な最小レベルの水素を使用することに関心が集まっている。
【００１３】
このような目標を達成するために有効なアプローチは、パラジウム又はその他の貴金属を用いてステンレス鋼の表面を被覆又は合金化することである。ステンレス鋼の表面上にパラジウムが存在すれば、−０．２３０Ｖshe という所要のＩＧＳＣＣ臨界電位を達成するための水素要求量が減少する。すなわち、貴金属を含有する合金又は金属被膜を使用すれば、遥かに低い水素添加速度でより低い腐食電位（例えば、約−０．５Ｖshe ）を達成することができる。例えば、発明者アンドレセン(Andresen)等の米国特許第５１３５７０９号明細書には、炭素鋼、合金鋼、ステンレス鋼、ニッケル基合金又はコバルト基合金製の部品上に貴金属の触媒層を形成することにより、高温水に暴露される該部品のＥＣＰを低下させる方法が開示されている。かかるアプローチは、触媒表面上における溶存酸素と溶存水素との極めて効率的な再結合動力学に基づいている。（図２に示されるごとく、Ｈ2 酸化に関するｉ0 が高い結果、多くのＯ2 還元曲線は−０．５Ｖshe で交わることになる。）このことは、純粋な貴金属の被膜について証明されたばかりでなく、例えば０．１重量％未満のＰｔ又はＰｄを含有する非常に希薄な合金又は金属被膜についても証明された（図３〜５参照）。図４は、純白金、３０４ステンレス鋼、及び超高速酸素燃料（ＨＶＯＦ）技術に従って０．１重量％のパラジウムを含有する３０８Ｌステンレス鋼の粉末を溶射した３０４ステンレス鋼に関して測定された腐食電位を示している。データは２００ｐｐｂの酸素及び様々な量の水素を含有する２８５℃の水中において得られた。水素の量が酸素との再結合による水の生成（２Ｈ2 ＋Ｏ2 →２Ｈ2 Ｏ）に関連する化学量論値付近よりも高くなると、腐食電位はそれの熱力学的限界（約−０．５Ｖshe ）にまで劇的に低下する。図５は、最高５０００ｐｐｂまでの酸素及び様々な量の水素を含有しかつ２００ｃｃ／分の流量を有する２８８℃の水中における０．３５重量％のパラジウムを添加した３０４ステンレス鋼の腐食電位を示している。
【００１４】
もし表面再結合速度が（表面付近における停滞した水の境界層を通して）金属表面に供給される酸化剤の供給速度よりも遥かに大きければ、（表面における）酸化剤の濃度は極めて低くなり、そして（たとえ全体の水中における溶存酸素濃度が高いままであっても）腐食電位はそれの熱力学的限界（２８８℃の水中において約−０．５Ｖshe ）にまで低下する（図３〜５）。更にまた、水の境界層を通しての溶存水素の拡散速度が溶存酸素の場合よりもやや大きい結果、全体の水中における水素濃度が化学量論的レベルより多少低くても、金属表面に到達した酸化剤は完全に再結合することになる。このようなアプローチにおいてもＢＷＲに多少の水素を添加することは必要であるが、その添加量は初期の水素水化学技術のために要求されていたものよりも大幅に少ないことがある（例えば、前者の１％以下に過ぎないことがある）。水素の添加がなおも必要である理由は、酸化剤（主として酸素及び過酸化水素）及び還元剤（主として水素）が放射線分解によって化学量論的バランスを保ちながら生成されるのに対し、ＢＷＲにおいては水素が優先的に蒸気相に分配されるからである。また、過酸化水素は蒸気中に全く移行しない。それ故、ＢＷＲの再循環水中においては水素に比べて酸素がやや過剰に存在すると共に、かなり高い濃度（例えば、約２００ｐｐｂ）の過酸化水素が存在することになる。なお、（炉心の上方での）蒸気の分離前又は分離中に過酸化水素を接触分解するように設計された技術もまた既に知られている。
【００１５】
貴金属を使用するアプローチは多くの条件下で極めて有効に働くが、貴金属に関する実験データ及び炉内測定値は、金属表面への酸化剤供給速度が再結合速度に接近しかつ（あるいは）それを超過することがあり得ることを示している（図６及び７参照）。図６は、デュアン・アーノルド(Duane Arnold)ＢＷＲ内の幾つかの部位におけるステンレス鋼及び白金の腐食電位に対する給水水素添加量の効果を示すグラフである。約２ＳＣＦの給水水素添加量においては、再循環管路中の腐食電位は約−０．２５Ｖshe 以下にまで低下する。しかるに、高放射線束領域（炉心頂部）においては、純Ｐｔの場合でも腐食電位は１５ＳＣＦＭ以上の給水水素添加量において約−０．２５Ｖshe より高いレベルに留まっている。このような高い給水水素添加量の下では、水素の費用及び揮発性16Ｎの増加（タービンシャイン）のため、長期の運転は極めて望ましくない。図７は、高流体流速条件を模擬する回転円筒試験体を成すような２８８℃の水中のＰｄ被覆３１６ステンレス鋼に関し、腐食電位を水素添加量に対してプロットしたグラフである。この場合の水は１．０ｐｐｍのＯ2 を含有していた。水素レベルが化学量論値を越えて増加するのに伴い、腐食電位は低下したが、約−０．２０Ｖshe までに留まった。これらの試験における酸素供給速度は水素反応の交換電流密度（ｉ0 ）を越えていた（図２参照）。そして、水素反応の活性化分極（ターフェル応答）が開始する結果、非触媒表面上における正常水化学条件の下で測定される電位と極端な水素水化学条件の下で測定される電位との間に位置する混合電位（又は腐食電位）への移動が起こった。
【００１６】
金属表面への酸化剤供給速度が再結合速度に接近しかつ（あるいは）それを超過するような点においては、腐食電位は数百ミリボルトにわたって急激に上昇する（例えば、約−０．２０Ｖshe 以上に上昇する）。実際、（比較的僅かな）過剰水素条件下でも、ＢＷＲの炉心内における純白金電極はかなり高い腐食電位を示すのである。ただし、それでも（非触媒性の）ステンレス鋼の場合よりは多少低い（図６参照）。（当初の水素水化学技術において通例使用されていた値を十分に上回る）非常に高い水素レベルにおいては、貴金属表面上における腐食電位は−０．３Ｖshe よりも低いレベルにまで低下する（図６参照）。しかしながら、莫大な水素添加費用と蒸気中における揮発性の放射性窒素（すなわち、タービン建屋内の放射線レベルを上昇させることのある16Ｎ）の大幅な増加とを考え合わせると、非常に大きい水素添加速度の使用は望ましくない。
【００１７】
【発明の概要】
本発明は、ＥＣＰを低下させることにより、ステンレス鋼及びその他の金属における亀裂の成長を低減もしくは排除するという目的を達成するための代替方法に関する。これは、ＩＧＳＣＣ感受性を有する原子炉部品の表面をジルコニアのごとき電気絶縁材で被覆することによって達成される。本発明に従えば、水素の添加を行わずかつ貴金属触媒が存在しない場合においても金属の腐食電位は負の方向に移動するのである。
【００１８】
【好適な実施の態様の説明】
本発明は、高放射線束の炉内領域〔あるいは、高い濃度及び（又は）高い流体流速／対流レベルに由来する非常に大きい酸化剤供給速度を有し得るその他の領域〕内において低い腐食電位を達成するという課題を解決するための技術に関する。この技術は、水冷型原子炉の金属部品のＳＣＣ感受性表面上に電気絶縁性の保護被膜を形成することから成っている。かかる絶縁保護被膜は、（多孔質の絶縁層を通しての酸化剤移動を制限して）供給動力学を制限することにより、表面への酸化剤供給速度と表面上における再結合速度とのバランスを変化させるように設計されている。本発明の技術は下記のごとき基本的な考慮事項に基づいている。
【００１９】
第１の考慮事項は、腐食電位が金属−水界面のみにおいて生じることである。したがって、金属被膜の場合には、腐食電位は金属被膜と水本体との界面において生じるが、多孔質の絶縁被膜の場合には、腐食電位は基体金属とそれに接触する水（つまり、細孔内の水）との界面において生じるのである。
応力腐食割れに対する腐食電位の影響は、亀裂開口部／自由表面における一般に高い腐食電位と亀裂／隙間の先端部における常に低い腐食電位（例えば、−０．５Ｖshe ）との間の電位差によって生み出される。このような電位差は金属中に電子の流れを生じると共に、溶液中にイオンの流れを生じ、その結果として亀裂内の陰イオン濃度の増加が誘起されることになる。
【００２０】
図８は、一般に亀裂の外側（開口部）に高い腐食電位をもたらしかつ亀裂の内側（先端部）に低い腐食電位をもたらすような電気化学的過程を示す。電位差Δφc は陰イオンＡ- （例えば、Ｃｌ- ）を亀裂内に濃縮させるが、これはイオン流路及び電子流路の両方が存在する場合のみに限られる。
図９Ａ〜９Ｄは、高放射線束の下で生じる腐食電位φc を比較して示す。詳しく述べれば、図９Ａは未被覆の（例えばステンレス鋼製）部品の場合（高いφc ）を示し、図９Ｂは表面への酸化剤供給速度があまり早くないような条件下にある触媒金属被膜で被覆された部品の場合（低いφc ）を示し、図９Ｃは表面への酸化剤供給速度がＨ2 −Ｏ2 再結合速度に接近し若しくはそれを超過するような条件下にある触媒金属被膜で被覆された部品の場合（中位のφc ）を示し、そして図９Ｄは絶縁保護被膜で被覆された部品の場合（常に低い腐食電位）を示している。
【００２１】
このように、応力腐食割れに影響を及ぼすためには、亀裂開口部の高い腐食電位が問題の部品に対して電気的に接触する表面内に生じなければならない。金属部品上に絶縁被膜（図９及び１０参照）が設置され、かつ該被膜中に多少の細孔又は亀裂が存在するものと仮定すれば、腐食電位は金属部品−水界面においてのみ生じることになる。
【００２２】
このように、かかる被膜によれば隙間（ｃｒｅｖｉｃｅ）が形成される。しかし、被膜が電気絶縁性のものであるため、隙間は「電気化学的」な隙間ではなく、単なる「制限された物質移動用の」幾何学的構造に過ぎない。「電気化学的」な隙間における決定的な要素は、高電位領域（例えば亀裂開口部）及び低電位領域（例えば亀裂先端部）に同時に接触する導電性物質が存在することである。それ故、部品を絶縁層で被覆すると共に、隙間又は亀裂を内部に含んだ金属層（又は相互に連結された金属粒子）でその絶縁層を被覆することは役に立たないのである。このような条件下では、水に接触する外側の金属層中に攻撃的な隙間化学条件が生じることがある。
【００２３】
第２の考慮事項は、絶縁被膜が水に対して不透過性を示すならば、明らかに下方の金属上に腐食電位は存在せず、また応力腐食割れの心配も存在しないことである。絶縁層中に細孔又は微細な亀裂が存在すれば、極めて制限された物質移動が起こり得るようになり、従って表面付近に極めて厚い停滞水の境界層が存在する場合と同等になる。酸化剤は金属表面において常に消費されているから、このような非常に制限された物質移動（低速の酸化剤供給）は絶縁被膜を通って基体に到達する酸化剤の供給速度をそれらの再結合速度よりも低いレベルに低下させる。このように物質移動が制限される状況の下では、高い酸化剤濃度が存在しかつ化学量論的に過剰の水素が（又はいかなる量の水素も）存在しない場合においても、腐食電位は−０．５Ｖshe 以下の値にまで急速に低下する。これと矛盾しない数多くの観測結果が得られている。例えば、低い酸素レベル（例えば、１〜１０ｐｐｂ）の下ではステンレス鋼表面上において低い腐食電位が認められるが、隙間／亀裂の内部（直ぐ内側）においては非常に高い酸素レベルの下でも低い腐食電位が認められるのである。
【００２４】
このように、化学量論的に過剰の水素が存在しない場合ばかりでなく、いかなる量の水素も存在しない場合においてもまた、高い酸化剤濃度の下で−０．５Ｖshe 以下の腐食電位を達成することができる。これは、（費用の点又は水素添加に由来する高い16Ｎ放射線レベルの点から）プラント内のあらゆる部位において化学量論的な過剰水素条件を保証するために十分な量の水素を添加することのできないＢＷＲプラントにとって不可欠の発明であると言えよう。
【００２５】
各種の非導電性材料を使用することができるが、先ず最初に選択すべきものはジルコニア（ＺｒＯ2 ）である。その理由は、それが溶射可能であると共に、高温水中において構造的にも極めて安定であり（例えば、剥落や環境促進割れを生じ難い）、かつ化学的にも極めて安定である（例えば、溶解や反応を示さない）ことにある。ジルコニアは様々な粒度で入手することができるから、溶射パラメーターを調整する際の融通性が大きい。アルミナもまた選択可能な材料である。２８８℃の水中におけるアルミナの溶解速度はジルコニアの場合よりも大きいが、それでも非常にに低いレベルにある。また、その他の酸化物を被膜中に添加することが有利な場合もある。例えば、ＺｎＯはＢＷＲにおいて多くの利益を生み出すことが証明されている。詳しく述べれば、ＺｎＯは被膜中への60Ｃｏの取込みを低減させ（それによって例えば配管中の放射線レベルを低下させ）ると共に、ＳＣＣに対する感受性を低下させるために役立つ。
【００２６】
図１０は、金属部品２の表面上に溶射されたジルコニア粉末の粒子４から成るものとして図示された絶縁保護被膜の略図である。ジルコニアの絶縁性のため、（酸化剤濃度の高い）外部の水と金属部品との間に電気的接触は生じない。それ故にかかる絶縁保護被膜は、下方の金属部品への酸化剤の移動速度（図２及び７参照）を十分に小さい値に制限して金属部品の腐食電位を常に低いレベル（すなわち、−０．５Ｖshe ）に保ちながら、隙間電池の形成（図８参照）を防止するのである。
【００２７】
空気プラズマ溶射法によってイットリア安定化ジルコニア（ＹＳＺ）で被覆した円筒形のステンレス鋼電極に関し、２８８℃の純水中において（図１１に示されるような）予備実験データが得られた。すなわち、Ｃｕ／Ｃｕ2 Ｏ膜参照電極の使用により、ステンレス鋼オートクレーブ、白金線及びＹＳＺ被覆ステンレス鋼試験体の腐食電位が測定された。約１ｐｐｍまでの酸素濃度〔ＢＷＲの運転時における相当酸素濃度（Ｏ2 ＋０．５×Ｈ2 Ｏ2 ）は約１００〜６００ｐｐｂである）においては、ステンレス鋼オートクレーブ（＋０．２０Ｖshe ）及び白金電極（＋０．２７５Ｖshe ）に関して高い腐食電位が記録されたにもかかわらず、ＹＳＺ被覆ステンレス鋼試験体の腐食電位は−０．５Ｖshe 以下に保たれた。これは、低い酸素レベル（例えば、１〜１０ｐｐｂ）の下ではステンレス鋼表面において低い腐食電位が認められ、また隙間／亀裂の内部においては非常に高い酸素レベルの下でも低い腐食電位が認められるという数多くの観測結果と矛盾しない。
【００２８】
過酸化水素中においても同様な観測結果が得られた。すなわち、１ｐｐｍを越える濃度においても、ＹＳＺ被覆ステンレス鋼試験体に関して低い腐食電位が観測された（図１２参照）。それに対し、未被覆のステンレス鋼は約＋０．１５０Ｖshe の高い腐食電位を示した。低い腐食電位はまた、１ｐｐｍのＯ2 を含有する水中においてＹＳＺ被覆ステンレス鋼試験体を（０．７ｍ／秒の線流速に相当する）５００ｒｐｍの速度で回転させた場合にも観測された。これは驚くべきことではない。なぜなら、早い流速は停滞液体の境界層の厚さを減少させるように作用するが、その厚さはジルコニア被膜に比べれば小さいものだからである。このような条件下で低い腐食電位を維持するのに成功したことは、電気絶縁性のジルコニア層が下方の金属表面への物質移動を大幅に低減させる結果、パラジウムのごとき触媒が存在しなくても、溶存酸素含量の極めて低い溶液中における未被覆試験体の場合と全く同様にカソード反応（酸素還元反応）が物質移動によって制限されることを示している。
【００２９】
２８８℃の水中におけるジルカロイの腐食電位測定値によっても追加の確証が得られる。通気された溶液中においても、かかる測定値が常に−０．５Ｖshe より低いことは明らかである。ジルコニア被膜が比較的高い電気絶縁性を有する結果として腐食電位は金属表面において生じるが、そこにおいてはジルコニア被膜を通しての制限された酸化剤移動のために酸化剤濃度が極めて低いのである。
【００３０】
図１３及び１４は追加の実験データを示している。詳しく述べれば、直径が１／８インチかつ長さが２インチの３０４ステンレス鋼の新鮮な金属表面上に、イットリア活性化ジルコニア粉末から成る被膜が空気プラズマ溶射法によって３種の厚さ（３、５及び１０ミル）を有するように設置された。かかるジルコニア被覆電極、純ジルコニウム電極及び未被覆の３０４ステンレス鋼の腐食電位が、様々な量の酸素を含有する２８８℃の水中において、Ｃｕ／Ｃｕ2 Ｏ／ＺｒＯ2 参照電極に対して測定された。腐食電位の測定後、試験体は様々な水化学条件を有する２８８℃の水中に浸漬され、そして開回路中において３ヵ月間にわたり維持された。
【００３１】
初期の試験においては、ＹＳＺ被覆ステンレス鋼電極がジルコニウム電極、未被覆の３０４ステンレス鋼電極及び参照電極と共にオートクレーブ内に取付けられた。全ての試験体が２００ｃｃ／分の流量を有する２８８℃の純水中に２日間にわたり浸漬された。図１３に示されるごとく、酸素の添加量を増加させながら腐食電位が順次に測定された。２００〜３００ｐｐｂまでの所定の酸素レベルにおいて、ＹＳＺ被覆ステンレス鋼電極は同じ酸素レベルで測定された３０４ステンレス鋼の腐食電位に比べて低くかつ純ジルコニウム電極の腐食電位とほぼ同等な（−０．５Ｖshe 未満の）腐食電位を示した。なお、酸素濃度を更に増加させたところ、ＹＳＺ被覆ステンレス鋼電極の腐食電位は上昇した。
【００３２】
様々な水化学条件を有する２８８℃の水中においてかかる系を３ヵ月間にわたり放置した後、酸素濃度を増加させながら腐食電位が再び測定された（図１４）。これらのデータは、ＹＳＺ被覆ステンレス鋼電極の腐食電位挙動が長期間にわたって保持されることを示している。
上記のデータから明らかなごとく、３０４ステンレス鋼の表面上にＹＳＺ被膜を設置することは、金属表面への酸素の移動を減少させることによって水素の不存在下においても（約３００ｐｐｂまでの）高い酸素レベルの下で（−０．５Ｖshe 未満の）低い腐食電位を維持し、それによって構造材料のＳＣＣを低減させる点で有利であるように思われる。ＢＷＲの運転時における酸素濃度は約２００ｐｐｂであるから、ＢＷＲ用構造材料のＳＣＣは構造材料の表面上にＹＳＺ被膜又はその他任意の電気絶縁性保護被膜を設置することによって低減させ得るはずである。
【００３３】
上記の方法は例示を目的として開示されたものである。かかる方法に様々な変更や改変を加え得ることは水化学技術に精通した当業者にとって自明であろう。かかる変更や改変の全てが前記特許請求の範囲によって包括されることを理解すべきである。
【図面の簡単な説明】
【図１】２８８℃の水中における炉内増感３０４ステンレス鋼に関し、亀裂成長速度の観測値及び予測値を腐食電位に対してプロットとしたグラフである。
【図２】白金又はパラジウムのごとき触媒活性表面上におけるＨ2 とＯ2 との相互作用を示すＥ（電位）対ｌｏｇ｜ｉ｜（電流密度の絶対値）曲線のグラフである。
【図３】約４００ｐｐｂの酸素及び０．１μＭのＨ2 ＳＯ4 を含有する２８８℃の水中における増感３０４ステンレス鋼のＰｄ被覆ＣＴ試験片に関し、亀裂の伸長量を時間に対してプロットしたグラフである。
【図４】純白金、３０４ステンレス鋼、及び超高速酸素燃料（ＨＶＯＦ）技術に従って０．１重量％のパラジウムを含有する３０８Ｌステンレス鋼の粉末を溶射した３０４ステンレス鋼の腐食電位を示すグラフである。
【図５】様々な量の水素及び３５０ｐｐｂ、２．５ｐｐｍ又は５．０ｐｐｍの酸素を含有しかつ２００ｃｃ／分の流量を有する２８８℃の水中における０．３５重量％のパラジウムを添加した３０４ステンレス鋼の腐食電位を示すグラフである。
【図６】炉心頂部、炉心底部及び再循環管路における３０４ステンレス鋼の腐食電位、並びに炉心頂部及び炉心底部における白金の腐食電位に対する給水水素添加量の効果を示すグラフである。
【図７】０．３ｍ／秒、１．５ｍ／秒及び３．０ｍ／秒の高流体流速条件を模擬する回転円筒試験体を成すような２８８℃の水中のＰｄ被覆３１６ステンレス鋼に関して、腐食電位を水素添加量に対してプロットしたグラフである。
【図８】一般に亀裂の外側（開口部）に高い腐食電位をもたらしかつ亀裂の内側（先端部）に低い腐食電位をもたらすような電気化学的過程を示す略図である。
【図９】図９Ａ〜９Ｄは各種の被覆及び未被覆部品において高放射線束の下で生じる腐食電位φc を比較して示す略図である。
【図１０】溶射ジルコニア粉末から成るものとして図示された絶縁保護被膜の概略構成図である。
【図１１】未被覆の３０４ステンレス鋼及び空気プラズマ溶射法によってイットリア安定化ジルコニアで被覆された３０４ステンレス鋼の腐食電位を酸素濃度に対してプロットしたグラフである。
【図１２】未被覆の３０４ステンレス鋼及び空気プラズマ溶射法によってイットリア安定化ジルコニアで被覆された３０４ステンレス鋼の腐食電位を過酸化水素濃度に対してプロットしたグラフである。
【図１３】未被覆の３０４ステンレス鋼、厚さ３ミル、５ミル及び１０ミルのイットリア安定化ジルコニアで被覆された３０４ステンレス鋼、並びに純ジルコニウムに関し、純水中に２日間にわたり浸漬した後の腐食電位を酸素濃度に対してプロットしたグラフである。
【図１４】未被覆の３０４ステンレス鋼、厚さ３ミル、５ミル及び１０ミルのイットリア安定化ジルコニアで被覆された３０４ステンレス鋼、並びに純ジルコニウムに関し、各種の水素水化学条件を有する水中に３ヶ月間にわたり浸漬した後の腐食電位を酸素濃度に対してプロットしたグラフである。
【符号の説明】
２  金属部品
４  ジルコニア粉末の粒子
【図１】
0003723598.tif 000002
【図２】
0003723598.tif 000003
【図３】
0003723598.tif 000004
【図４】
0003723598.tif 000005
【図５】
0003723598.tif 000006
【図６】
0003723598.tif 000007
【図７】
0003723598.tif 000008
【図８】
0003723598.tif 000009
【図９】
0003723598.tif 000010
【図１０】
0003723598.tif 000011
【図１１】
0003723598.tif 000012
【図１２】
0003723598.tif 000013
【図１３】
0003723598.tif 000014
【図１４】
0003723598.tif 000015